(57)【要約】  発電要素と、発電要素を収容する外装缶とを具備し、発電要素は、正極と、負極と、これらの間に介在するセパレータと、非水電解質とを具備し、負極は、Ｓｉを含む負極活物質と、結着剤と、を含む合剤を含み、負極活物質は、非晶質Ｓｉ相を含み、結着剤は、ポリアクリル酸を含み、非水電解質は、非水溶媒と、非水溶媒に溶解させたリチウム塩とを含み、非水溶媒は、ビニルエチレンカーボネートを含み、外装缶には、少なくとも１つのリード端子が溶接されており、前記負極活物質に含まれている非晶質Ｓｉ相に対する、ビニルエチレンカーボネートのモル比が、０．０９〜０．１７である、端子付電池。
2012120895.tif 000002
【特許請求の範囲】
【請求項１】
発電要素と、前記発電要素を収容する外装缶とを具備し、
前記発電要素は、正極と、負極と、前記正極と前記負極との間に介在するセパレータと、非水電解質とを具備し、
前記負極は、負極活物質と、結着剤と、を含む合剤を含み、
前記負極活物質は、非晶質Ｓｉ相を含み、
前記結着剤は、ポリアクリル酸を含み、
前記非水電解質は、非水溶媒と、前記非水溶媒に溶解させたリチウム塩とを含み、前記非水溶媒は、ビニルエチレンカーボネートを含み、
前記外装缶には、少なくとも１つのリード端子が溶接されており、
前記負極活物質に含まれる非晶質Ｓｉ相に対する、前記ビニルエチレンカーボネートのモル比が、０．０９〜０．１７である、端子付電池。
【請求項２】
前記負極活物質は、前記非晶質Ｓｉ相を含むＴｉ−Ｓｉ合金である、請求項１記載の端子付電池。
【請求項３】
前記ポリアクリル酸は、質量平均分子量が３０万〜３００万の非架橋ポリアクリル酸である、請求項１または２記載の端子付電池。
【請求項４】
前記非水溶媒の１０質量％以上が、プロピレンカーボネート、エチレンカーボネートおよびジメトキエタンよりなる群から選択される少なくとも１種である、請求項１〜３のいずれか１項に記載の端子付電池。
【請求項５】
発電要素と、前記発電要素を収容する外装缶とを具備し、
前記発電要素は、正極と、負極と、前記正極と前記負極との間に介在するセパレータと、非水電解質とを具備し、
前記負極は、負極活物質と、結着剤と、を含む合剤を含み、
前記負極活物質は、非晶質Ｓｉ相を含み、
前記結着剤は、ポリアクリル酸を含み、
前記非水電解質は、非水溶媒と、前記非水溶媒に溶解させたリチウム塩とを含み、前記非水溶媒は、ビニルエチレンカーボネートを含み、
前記外装缶には、少なくとも１つのリード端子が溶接されており、
前記非晶質Ｓｉ相の前記非水電解質との界面の９０％以上が、ビニルエチレンカーボネートの分解により生成する成分を含む被膜で被覆されている、端子付電池。
【発明の詳細な説明】
【技術分野】
【０００１】
本発明は、負極活物質がエネルギー密度の大きい非晶質Ｓｉ相を含む、端子付電池に関する。
【背景技術】
【０００２】
非水電解質電池は、各種電子機器の主電源やメモリーバックアップ電源として広く使用されている。特に近年、携帯電話やデジタルスチルカメラをはじめとする小型携帯機器の増加に伴い、非水電解質電池の需要は増加の一途をたどっている。また、機器の小型化および軽量化が進行する一方、機器の高機能化が要求され、そのメモリー容量も増大する傾向にある。そのため、主電源、バックアップ電源共に、小型でかつ高容量であることが求められている。そこで、近年、ケイ素（Ｓｉ）、スズ（Ｓｎ）などの高エネルギー密度を有する材料を電池反応活物質として用いる検討が進められている。特にケイ素はリチウムとＬｉ4.4Ｓｉの組成まで合金化が可能であり、その理論容量は４１９９ｍＡｈ／ｇと大きく、高容量の電池を得ることが可能である。【０００３】
一方、高容量化された非水電解質電池の充放電サイクル特性や低温放電特性の改善に関し、多くの研究がなされている。例えば、ケイ素は、リチウムを吸蔵すると活性が高くなり、非水電解質の副反応を誘発する傾向がある。そこで、電池中にアシル化された環状カルボン酸エステル化合物を含有させることで、非水電解液に含まれる炭酸エステルの分解反応を抑制し、充放電サイクル特性を向上させることが提案されている（特許文献１）。また、炭酸エステルを含む非水電解質中にフルオロエチレンカーボネートを一定割合で含ませることで、非水電解質の分解による電池の膨れを抑制することが提案されている（特許文献２）。 
【先行技術文献】
【特許文献】
【０００４】
【特許文献１】特開２００９−２１８１９１号公報
【特許文献２】特開２００８−１６４２２号公報
【発明の概要】
【発明が解決しようとする課題】
【０００５】
ケイ素を反応活物質として使用した非水電解質電池の中でも、回路基板等に実装して使用される端子付電池においては、充放電サイクル特性が著しく低下する場合がある。これは、溶接時の熱により、ケイ素を含む活物質を主体とする負極が活性化することが原因であると考えられる。例えば、コイン形状を有する電池の平坦面に金属片をリード端子として溶接すると、当該平坦面に対向して接続されている電極の一部が、局所的に高温に曝されるため、ケイ素を含む活物質を主体とする負極が非水電解質と発熱反応を生じ、急激な温度上昇により負極を構成する粒子同士を結合させる結着剤が分解されるためと考えられる。【０００６】
特許文献１、２のように、電池の通常使用時における非水電解質の分解を抑制する提案は多く見られるが、リード端子を電池に溶接する際の、一時的かつ異常な高温に曝されることによる副反応の抑制については有効な提案が見られない。【０００７】
リード端子の電池への溶接は、抵抗溶接またはレーザー溶接により行われる。いずれの溶接方法でもリード端子を電池に溶接する時には、電池の外装缶と端子とを微小領域において熱溶着させる必要がある。このときに微小領域ではあるが、電池内部も相当な高温に曝されるため、活物質が関与する発熱反応が誘発され得る。【０００８】
ケイ素は高エネルギー密度を有するため、熱に対して非常に活性である。従って、誘発される発熱反応は著しく、副反応は電極全体に連鎖的に拡大し得る。その結果、結着剤が部分的に分解され、電極が劣化すると考えられる。このような劣化に基づく静特性の変化（内部抵抗の上昇など）は、リード端子を溶接した直後には見られない場合が多く、いざ電池を使用しようとすると、特性が著しく低下している場合がある。
【課題を解決するための手段】
【０００９】
本発明は、負極活物質がエネルギー密度の大きい非晶質Ｓｉ相を含む場合に、リード端子を溶接した後に良好な長期信頼性を有する端子付電池を提供することを目的とする。【００１０】
本発明の一局面は、発電要素と、前記発電要素を収容する外装缶とを具備し、前記発電要素は、正極と、負極と、前記正極と前記負極との間に介在するセパレータと、非水電解質とを具備し、前記負極は、負極活物質と、結着剤と、を含む合剤を含み、前記負極活物質は、非晶質Ｓｉ相を含み、前記結着剤は、ポリアクリル酸を含み、前記非水電解質は、非水溶媒と、前記非水溶媒に溶解させたリチウム塩とを含み、前記非水溶媒は、ビニルエチレンカーボネートを含み、前記外装缶には、少なくとも１つのリード端子が溶接されており、前記負極活物質に含まれる非晶質Ｓｉ相に対する、前記ビニルエチレンカーボネートのモル比が、０．０９〜０．１７である、端子付電池に関する。【００１１】
本発明の他の局面は、発電要素と、前記発電要素を収容する外装缶とを具備し、前記発電要素は、正極と、負極と、前記正極と前記負極との間に介在するセパレータと、非水電解質とを具備し、前記負極は、負極活物質と、結着剤と、を含む合剤を含み、前記負極活物質は、非晶質Ｓｉ相を含み、前記結着剤は、ポリアクリル酸を含み、前記非水電解質は、非水溶媒と、前記非水溶媒に溶解させたリチウム塩とを含み、前記非水溶媒は、ビニルエチレンカーボネートを含み、前記外装缶には、少なくとも１つのリード端子が溶接されており、前記非晶質Ｓｉ相の前記非水電解質との界面の９０％以上が、ビニルエチレンカーボネートの分解により生成する成分を含む被膜で被覆されている、端子付電池に関する。
【発明の効果】
【００１２】
本発明によれば、負極活物質が非晶質Ｓｉ相を含み、かつ外装缶にリード端子が溶接された端子付電池に、良好な長期信頼性を付与することが可能となる。
【図面の簡単な説明】
【００１３】
【図１】本発明の一実施形態に係るコイン形状の端子付電池の断面図である。
【図２】ビニルエチレンカーボネートを含まない非水電解質を使用した場合の負極の示差走査熱量測定の結果を示す特性図である。
【図３】本発明に係る負極の示差走査熱量測定の結果を示す特性図である。
【発明を実施するための形態】
【００１４】
本発明の端子付電池は、発電要素と、発電要素を収容する外装缶と、外装缶に溶接されたリード端子とを具備する。発電要素と発電要素を収容する外装缶は、密閉電池を構成している。このような密閉電池の形状は、特に限定されないが、コイン形状、筒形状、チップ形状などである。一方、リード端子は、導電性材料の板状部材（例えば金属片）で構成されており、電池の外装缶に溶接される固定端と、自由端とを有する。自由端は、例えば、回路基板などに固定される際に、はんだ付けされる電極として機能する。電池がコイン形状である場合、外装缶は、互いに勘合して発電要素を収容する空間を形成する負極缶と正極缶とを具備する。リード端子は、正極缶および負極缶にそれぞれ１つずつ溶接により固定され得る。
【００１５】
発電要素は、正極と、負極と、これらの間に介在するセパレータと、非水電解質とを具備する。正極と負極は、セパレータを介して対向配置されている。正極および負極は、それぞれ正極活物質または負極活物質を含む合剤（混合物）で形成されている。合剤は、例えば、加圧成型により所定形状（例えばペレット状）に成形され、得られた成形体が電極として用いられる。また、合剤を液状成分に分散させてスラリーを調製し、スラリーを集電体に塗布し、塗膜を乾燥後、圧延することにより、合剤層を有する電極を形成してもよい。
【００１６】
ここで、負極は、Ｓｉを含む負極活物質と、結着剤と、を含む合剤を含み、Ｓｉを含む負極活物質は、非晶質Ｓｉ相を含み、結着剤は、ポリアクリル酸を含み、非水電解質は、非水溶媒と、非水溶媒に溶解させたリチウム塩とを含み、非水溶媒は、ビニルエチレンカーボネートを含み、負極活物質に含まれる非晶質Ｓｉ相に対する、ビニルエチレンカーボネートのモル比は、０．０９〜０．１７に制御されている。
【００１７】
＜負極＞
以下、負極の構成について、より具体的に説明する。
負極の合剤は、Ｓｉを含む負極活物質と結着剤とを含み、Ｓｉを含む負極活物質は、電気化学的に活性な非晶質Ｓｉ相を含む。非晶質Ｓｉ相は、電気化学的にリチウムを吸蔵および放出することが可能である。結着剤は、ポリアクリル酸を含む。ポリアクリル酸は、結着性に優れていることから、充放電に伴う膨張および収縮の大きいＳｉを含む負極活物質の結着剤として好適である。また、結着剤の存在により、負極活物質と結着剤を含む合剤を所定形状の負極に成形することが可能となる。結着剤が劣化したり分解されたりすると、負極は所定形状を維持することができなくなり、負極の集電性が劣化し、充放電特性が低下することになる。なお、負極は、活物質と結着剤の他に、導電剤を含んでもよい。
【００１８】
負極は、比較的大きな不可逆容量を有する非晶質Ｓｉ相を含むため、電池を組み立てる前に、予め負極にリチウムを吸蔵させてもよい。非晶質Ｓｉ相を含む活物質をリチウムと合金化させる方法は、特に限定されないが、例えば、負極の表面にリチウム箔を圧接した状態で、負極とリチウム箔を非水電解質と接触させることにより、電気化学的に負極活物質にリチウムを吸蔵させることができる。
【００１９】
（結着剤）
ポリアクリル酸は、架橋型でもよく、非架橋型でもよい。非架橋型のポリアクリル酸の重量平均分子量は、高度な結着性が得られることから、３０万〜３００万であることが好ましく、結着強度や合剤中での分散性の観点から、５０万〜２００万であることがより好ましい。ポリアクリル酸は、合剤中に４〜１５質量％含有させることが好ましい。このような量であれば、高エネルギー密度を有する負極が得られ、かつ良好な結着性を達成できるからである。
【００２０】
（導電剤）
負極に使用される導電剤としては、炭素材料が好ましい。例えば、黒鉛類、カーボンブラック類、炭素繊維などを用いることができる。これらは単独で用いてもよく、複数種を併用してもよい。高い電導性を得る観点からは、嵩の低い黒鉛類を使用することが好ましい。導電剤は、合剤中に１５〜２３質量％含有させることが好ましい。このような量であれば、高エネルギー密度を有する負極が得られ、かつ良好な導電性を達成できるからである。
【００２１】
（活物質）
負極活物質は、Ｓｉ単体でもよく、Ｓｉを含む合金やＳｉを含む酸化物であってもよい。これらのうちでは、導電性に優れる点で、Ｓｉを含む合金が好ましい。
【００２２】
Ｓｉを含む合金としては、Ｔｉ−Ｓｉ合金、Ｎｉ−Ｓｉ合金、Ｗ−Ｓｉ合金、Ｃｏ−Ｓｉ合金など、Ｓｉと遷移金属との合金を用いることができる。このような合金においては、電気化学的に活性な非晶質Ｓｉ相と、電気化学的に不活性な相とを混在させることができる。不活性な相は、充放電に伴う非晶質Ｓｉ相の膨張や収縮の応力を緩和する役割を有すると同時に負極活物質に導電性を付与する役割も担う。
【００２３】
上記合金のうちでは、導電性に優れる点で、特にＴｉ−Ｓｉ合金が好ましい。Ｔｉ−Ｓｉ合金におけるＴｉ：Ｓｉの質量比は、容量を確保するとともに、応力緩和および導電性付与の効果を十分に得る観点から、３０：７０〜４５：５５が好ましい。
【００２４】
活性相であるＳｉ相は非晶質であることが要求される。仮に結晶性Ｓｉを負極活物質として用いると、充放電に伴う応力により、Ｓｉが粉砕される傾向がある。このような粉砕が起こると、負極の集電性が低下したり、負極の形状維持が困難になったりする。一方、非晶質相のＳｉを用いることにより、このような粉砕を抑制することができる。
【００２５】
Ｓｉが非晶質であることは、例えば、負極活物質のＸ線回折像を分析することにより、確認することができる。より具体的には、負極活物質のＸ線回折パターンを広角Ｘ線回折法により測定し、Ｓｉ相の結晶面に帰属されるピークの半価幅からシェラーの式によって結晶子（crystallite）サイズを計算する。その際、算出された結晶子サイズが３０ｎｍ以下であれば、Ｓｉ相は非晶質であると判断できる。
【００２６】
Ｔｉなどの遷移金属と合金化され、非晶質化されているＳｉ相は、結晶子サイズが例えば３０ｎｍ以下に制御されていることから、均質である。従って、非晶質Ｓｉを覆うＶＥＣの必要量は、合金の粒子径よりも、Ｓｉのモル数により大きく左右される。
【００２７】
Ｓｉを含む合金の最大粒径は、良好な状態のペレット形状を確保する観点から、１００μｍ以下であることが好ましい。また、体積基準の粒度分布における平均粒径（Ｄ５０）は、例えば１μｍ〜５０μｍであればよい。
【００２８】
非晶質Ｓｉ相を含む合金の製造方法は、特に限定されず、メカニカルアロイング法、真空蒸着法、メッキ法、気相化学反応法、液体急冷法、イオンビームスパッタリング法などから適切な方法を選択すればよい。これらの方法の中では、メカニカルアロイング法が、非晶質相を形成しやすく、かつ合金組成の偏析を抑制できるなどの点で好ましい。
【００２９】
メカニカルアロイング法では、例えば、ケイ素の原料（例えばケイ素単体）と、遷移金属の原料（例えばＴｉ単体）とを、所定の配合で混合し、得られた混合物に機械的せん断力を付与しながら攪拌が行われる。あるいは、予めＳｉと遷移金属との合金を溶融法などの他の方法で合成し、得られた合金を粉砕して、粉砕合金を、機械的せん断力を付与しながら攪拌してもよい。攪拌は、振動ボールミル装置、ビーズミル装置などにより行うことができる。
【００３０】
＜非水電解質＞
非水電解質は、非水溶媒と、非水溶媒に溶解させたリチウム塩（支持電解質）とを含む。
非水溶媒の主成分としては、プロピレンカーボネート、エチレンカーボネート、ブチレンカーボネート、ジメチルカーボネート、ジエチルカーボネートなどの炭酸エステル、ジメトキシエタン、ジエトキシエタンなどのエーテル、γ‐ブチルラクトンなどの環状カルボン酸エステルなどが好ましく用いられる。一般に、非水溶媒の１０質量％以上が、炭酸エステル、エーテルおよび環状カルボン酸エステルの少なくとも１種で占められている。ただし、非水溶媒には、上記の他に、テトラグライム、スルホラン、テトラヒドロフラン、ジオキソランなども用いられる。
【００３１】
上記の溶媒成分は、１種を単体で用いてもよいが、２種以上を混合して使用することが望ましい場合が多い。一般に、高誘電率成分と低粘度成分との混合物が用いられる。負極活物質が非晶質Ｓｉ相を含み、結着剤がポリアクリル酸を含む端子付電池においては、非水溶媒の１０質量％以上が、プロピレンカーボネート、エチレンカーボネートおよびジメトキエタンよりなる群から選択される少なくとも１種であることが好ましく、プロピレンカーボネート、エチレンカーボネートおよびジメトキエタンの３成分の混合物であることがより好ましい。これらの溶媒成分は、非晶質Ｓｉ相やポリアクリル酸に対して比較的安定であり、良好な特性が期待できるからである。プロピレンカーボネート、エチレンカーボネートおよびジメトキエタンの３成分の混合物において、各成分の質量割合は、例えば１０〜５０質量％であればよい。
【００３２】
ただし、端子付電池の長期信頼性を高めるためには、非水溶媒が、少なくとも、ビニルエチレンカーボネート（ＶＥＣ）を含む必要がある。ＶＥＣは、負極活物質の表面で分解し、化学的に安定な被膜を形成する役割を有する。また、端子付電池においては、非水溶媒に含まれるＶＥＣの添加量を、負極活物質に含まれる非晶質Ｓｉ相の量に応じて、厳密に制御する必要がある。具体的には、非晶質Ｓｉ相に対するＶＥＣのモル比は、０．０９〜０．１７に制御される。
【００３３】
非水電解質の溶質としては、特に限定されないが、ＬｉＮ（ＣＦ3ＳＯ2）2、ＬｉＮ（Ｃ2Ｆ5ＳＯ2）2、ＬｉＮ（ＣＦ3ＳＯ2）（Ｃ4Ｆ9ＳＯ2）、ＬｉＣＦ3ＳＯ3、ＬｉＰＦ6、ＬｉＢＦ4、ＬｉＣｌＯ4などを用いることができる。これらは１種を単独で用いてもよく、２種以上を組み合わせて用いてもよい。
【００３４】
非水電解質はゲル状であってもよい。ゲル状の非水電解質は、液状の非水電解質を高分子材料に保持させることで得られる。このような高分子材料としては、ポリフッ化ビニリデン、ポリアクリロニトリル、ポリエチレンオキサイド、ポリ塩化ビニル、ポリアクリレート、フッ化ビニリデン−ヘキサフルオロプロピレン共重合体などを用いることができる。
【００３５】
以上の特徴により、負極活物質に含まれる非晶質Ｓｉ相の非水電解質との界面のほぼ全体、より具体的には、非晶質Ｓｉ相の非水電解質との界面の９０％以上を、ＶＥＣに由来する被膜で覆うことが可能となる。このような被膜は、ＶＥＣの還元分解により生成する成分を含む。当該被膜には、非晶質Ｓｉ相の発熱反応を抑制する効果があると考えられる。よって、リード端子を電池に溶接する時の熱的負荷に対し、負極の耐性が向上し、端子付電池の充放電サイクル特性も向上する。
【００３６】
＜ＤＳＣ特性＞
次に、負極の示差走査熱量測定を行った場合の特性図について説明する。
図２は、ＶＥＣを含まない非水電解質を使用した場合の、負極の示差走査熱量測定（以下、ＤＳＣ測定）の結果を示している。ここでは、完成した端子付電池を分解し、負極を取り出し、走査速度１０℃／分で４００℃まで昇温させたときの熱流変化を測定した。図２より、非水電解質がＶＥＣを含まない場合、負極の発熱ピークは２００℃未満、具体的には１８０〜１９０℃付近に生じている。負極が急激な温度上昇を生じるかどうかは、この温度域（閾値）に達するかどうかに依存するものと考えられる。
【００３７】
詳細は不明であるが、リード端子を溶接する際の熱的負荷により、負極が閾値温度に達することが稀に生じる。その場合、負極で著しい発熱反応が生じ、急激な温度上昇が起る。そして、負極温度が、ポリアクリル酸の分解温度である２００℃以上に達し、ポリアクリル酸の分解が生じ得ると考えられる。ポリアクリル酸が分解すると、結着剤としての機能が低下する。場合によっては、ポリアクリル酸が消失することも考えられる。従って、リード端子の溶接後の電池を使用した場合に、充放電特性などの電池特性に著しい低下が生じる。
【００３８】
一方、図３は、ＶＥＣを含む非水電解質を使用した場合の、負極のＤＳＣ測定の結果を示している。ここでも、完成した端子付電池を分解し、負極を取り出し、走査速度１０℃／分で４００℃まで昇温させたときの熱流変化を測定した。図３では、発熱ピークが２５０℃を上回る温度域で生じていることがわかる。これは、ＶＥＣに由来する被膜が負極を覆い、図２に見られるような１８０〜１９０℃付近で生じ得る発熱反応が抑制されたためと考えられる。１８０〜１９０℃付近の発熱反応が抑制されることで、リード端子の溶接時に、負極の急激な温度上昇が生じず、ポリアクリル酸の分解が防止され、負極の性能が維持されるものと考えられる。従って、リード端子を溶接後の電池においても、良好な充放電サイクル特性が得られると考えられる。
【００３９】
ただし、負極活物質に含まれる非晶質Ｓｉ相に対するＶＥＣのモル比は、０．０９〜０．１７となるように制御する必要がある。この範囲を外れるように非水電解質にＶＥＣを含ませる場合には、良好な電池特性を得ることができなくなる。
具体的には、上記非晶質Ｓｉ相に対するＶＥＣのモル比が０．０９未満である場合には、非晶質Ｓｉ相に対するＶＥＣの量が不足し、ＶＥＣに由来する被膜で非晶質Ｓｉ相のほぼ全体を覆うことが困難である。被膜で覆われていない負極部分に、リード端子の溶接時の熱的負荷がかかった場合、著しい発熱反応が生じる場合がある。その結果、負極の急激な温度上昇が生じ、ポリアクリル酸が分解し、電池特性の低下が引き起こされるものと考えられる。
【００４０】
一方、非晶質Ｓｉ相に対するＶＥＣのモル比が０．１７を超える場合、電池反応に影響を及ぼす非水電解質のＶＥＣ以外の成分が相対的に少なくなり、その影響が電池特性に顕著に現れることとなる。リード端子の溶接時には、負極のみでなく、正極と非水電解質との反応なども生じており、このような反応によっても非水電解質が消費される。そのため、溶接直後の内部抵抗からは劣化が検出されない場合でも、保存特性のような長期的特性においては、リード端子を溶接しない電池と比較して、劣化が顕著となることがある。
【００４１】
（実施形態１）
図１は、本発明の一実施形態に係るコイン形状の端子付リチウム二次電池の断面図である。この電池は、正極活物質と、導電剤と、結着剤とを含む正極４と、非晶質Ｓｉ相を含む負極活物質と、導電剤と、結着剤とを含む上記の負極３と、正極４と負極３との間に介在するセパレータ５と、ＶＥＣを含む非水電解質（図示せず）とで構成される発電要素を具備する。発電要素は、電池ケース（正極缶）２と封口板（負極缶）１により積層方向に加圧された状態で、電池ケース（正極缶）２と封口板（負極缶）１により形成される空間に収容されている。
【００４２】
封口板（負極缶）１には、その開口部に沿って環状に射出成型された樹脂製ガスケット６が配置されている。電池を組み立てる際には、封口板１が、ガスケット６を介して電池ケース（正極缶）２と勘合するように配置される。次に、電池ケース２の開口端部を内方に屈曲させるカシメ加工をすることにより、電池が密閉される。その後、正極缶２と負極缶１に、それぞれ正極リード端子７ａおよび負極リード端子７ｂが、抵抗溶接やレーザー溶接により熱溶着され、外装缶と各リード端子との溶接点として固定端８ａ、８ｂが形成される。
【００４３】
正極缶、負極缶、正極リード端子および負極リード端子には、例えばステンレス鋼などの金属材料が用いられる。
【００４４】
正極４に含まれる正極活物質は、電気化学的にリチウムの吸蔵および放出が可能であり、Ｓｉを含む負極活物質との組み合わせで正極として機能し得る材料であれば特に限定されない。例えば、ＬｉＭｎＯ2、ＬｉＭｎ2Ｏ4、Ｌｉ4Ｍｎ5Ｏ12、Ｌｉ2Ｍｎ4Ｏ9、ＭｎＯ2、ＬｉＣｏＯ2、ＬｉＮｉＯ2、Ｖ2Ｏ5、Ｖ6Ｏ13、ＷＯ3、Ｎｂ2Ｏ5、Ｌｉ4/3Ｔｉ5/3Ｏ4等の複合酸化物、導電性高分子などを用いることができる。これらは単独で用いてもよく、複数種を組み合わせて用いてもよい。
【００４５】
正極４に含まれる導電剤は、電池を充放電する際の使用電位範囲内において化学的に安定な電子伝導体であれば特に限定されない。例えば、黒鉛類、カーボンブラック類、炭素繊維などを用いることができる。これらは単独で用いてもよく、複数種を組み合わせて用いてもよい。
【００４６】
正極４に含まれる結着剤は、特に限定されないが、ポリエチレン、ポリプロピレンなどのポリオレフィン、ポリテトラフルオロエチレン（ＰＴＦＥ）、ポリフッ化ビニリデン（ＰＶｄＦ）、テトラフルオロエチレン−ヘキサフルオロプロピレン共重合体などのフッ素系樹脂、スチレンブタジエンゴム、アクリル酸−メタクリル酸共重合体などを用いることができる。
【００４７】
セパレータ５としては、樹脂製の不織布や微多孔性フィルムを用いることができる。これらの多孔質材料を円形に打ち抜いてセパレータとして用いればよい。
【実施例】
【００４８】
以下の要領で実施形態１に示す端子付電池を作製した。
（１）非晶質Ｓｉ相に対するＶＥＣのモル比の検討
（負極の作製） 
負極活物質として、Ｔｉ：Ｓｉの質量比が３５：６５であるＴｉ３５−Ｓｉ６５合金を形成した。具体的には、ＴｉとＳｉを上記質量比で振動ボールミル装置に投入し、さらに直径１５ｍｍのステンレス鋼製ボールを投入し、メカニカルアロイング法によりＳｉとＴｉを合金化させた。装置内部の空気はアルゴンで置換し、１気圧に維持した。振動ボールミル装置は、振幅８ｍｍ、回転数１２００ｒｐｍの条件で駆動させた。この条件下でメカニカルアロイング操作を８０時間行った。得られたＴｉ−Ｓｉ合金粉末を分級し、１００μｍ以下に整粒し、負極活物質として使用した。得られたＴｉ−Ｓｉ合金の結晶子サイズを確認したところ３０ｎｍ以下であり、計算によるとＴｉ−Ｓｉ合金中の非晶質Ｓｉ相の割合は２４質量％であった。【００４９】
結着剤には、重量平均分子量が１００万の非架橋型ポリアクリル酸を使用した。具体的には、非架橋型ポリアクリル酸水溶液（東亜合成（株）製）を用いた。【００５０】
導電剤には、平均粒径（Ｄ５０）が１０μｍの黒鉛（日本黒鉛（株）製）を使用した。【００５１】
負極活物質であるＴｉ３５−Ｓｉ６５合金と、導電剤である黒鉛と、結着剤である非架橋ポリアクリル酸とを、固形分の質量比が１００：３０：１０となるように配合し、練合して負極合剤を調製した。得られた負極合剤を、直径４ｍｍ、厚さ０．３８ｍｍのペレット状に加圧成型し、１６０℃で１２時間乾燥し、負極３として用いた。【００５２】
（正極の作製） 
正極活物質には、マンガン酸リチウムを使用した。マンガン酸リチウムは、二酸化マンガンと水酸化リチウムとを、モル比２：１となるように混合し、得られた混合物を、４００℃で１２時間焼成して合成した。【００５３】
正極活物質であるマンガン酸リチウムと、導電剤であるアセチレンブラックと、結着剤であるフッ素樹脂の水性ディスパージョンとを、固形分の質量比が１００：５：８となるように配合し、練合して正極合剤を調製した。得られた正極合剤を、直径４．１ｍｍ、厚さ１．２ｍｍのペレット状に加圧成型し、２５０℃で１０時間乾燥し、正極４として用いた。【００５４】
（非水電解質の調製） 
非水溶媒として、プロピレンカーボネート：エチレンカーボネート：ジメトキシエタンの体積比が１：１：１の混合溶媒を用いた。この混合溶媒に、リチウム塩（支持電解質）としてＬｉＮ（ＣＦ3ＳＯ2）2を濃度１Ｍとなるように溶解させ、さらにＶＥＣを添加して、非水電解質を調製した。【００５５】
非水電解質中のＶＥＣ量は６．６質量％となるように調整した。そして、非晶質Ｓｉ相に対するＶＥＣのモル比が０．１２となるように、所定量の非水電解質を電池内部に注入した。【００５６】
（セパレータ）
ポリプロピレン製の不織布を円形に打ち抜いてセパレータとして用いた。【００５７】
（電池組み立て）
周縁部にポリプロピレン製のガスケット６を具備する浅底の負極缶１の内底面に負極３とリチウムを配置し、負極３の上にセパレータ５を配置した後、非水電解質を負極缶１に注入することでリチウムを負極中に吸蔵させた。その後、セパレータ５の上に正極４を配置し、浅底の正極缶２で、負極缶１の開口を塞ぎ、コイン形状の密閉電池を得た。【００５８】
電池の寸法は、外径６．８ｍｍ、高さ２．１ｍｍである。
以上の製造プロセスで作製した電池を電池Ａ１とした。【００５９】
ＶＥＣを添加した非水電解質の電池内部への注入量は一定とし、非水電解質中のＶＥＣ量を１質量％、２．９質量％、４．８質量％、９．１質量％、１０．７質量％または１２．３質量％に変化（つまり非晶質Ｓｉ相に対するＶＥＣのモル比を０．０２、０．０６、０．０９、０．１７、０．２０または０．２３に変化）させたこと以外は、電池Ａ１と同様にして、電池Ａ２〜Ａ７を作製した。【００６０】
電池Ａ１〜Ａ７の正極缶２および負極缶１の中央部に、それぞれレーザー溶接で、正極リード端子７ａおよび負極リード端子７ｂを溶着し、端子付電池Ｂ１〜Ｂ７を作製した。【００６１】
（端子溶接後の６０℃保存特性） 
電池Ａ１〜Ａ７および電池Ｂ１〜Ｂ７を、各１０個ずつ、６０℃環境下に保存し、１００日経過後に電池を取り出して放電容量を確認し、容量維持率（保存前を１００％とする）を調べた。放電は２０ｋΩの抵抗を介して２．０Ｖまで行った。【００６２】
（充放電サイクル特性） 
電池Ａ１〜Ａ７およびＢ１〜Ｂ７について、各１０個ずつ、２０℃の環境下で下記条件での充放電サイクルを行った。充放電を５０回繰り返した後の容量維持率（１サイクル目の容量を１００％とする）を調べた。ただし、電池Ｂ１〜Ｂ７については、リード端子７ａ、７ｂの溶接後に内部抵抗が上昇しなかった電池を使用した。充放電条件は以下のとおりである。【００６３】
充電：３．２Ｖ−２ｋΩ−６０時間 
放電：２０ｋΩ−２．０Ｖカット 【００６４】
表１にそれぞれの諸元とともに、６０℃保存１００日後の容量維持率の平均値と、充放電サイクル５０回後の容量維持率の平均値および最小値を示す。
なお、電池Ａ１〜Ａ７は参考例であり、電池Ｂ１、Ｂ４およびＢ５は実施例であり、電池Ｂ２、Ｂ３、Ｂ６およびＢ７は比較例である。【００６５】
【表１】
2012120895.tif 000003
【００６６】
表１に示すように、非晶質Ｓｉ相に対するＶＥＣのモル比が０．０９以上、０．１７以下であれば、６０℃保存１００日後でも、容量維持率が高く、かつ良好な充放電サイクル特性が得られることが分かる。【００６７】
非晶質Ｓｉ相に対するＶＥＣのモル比が０．０９より小さいと、リード端子７ａ、７ｂの溶接後には、充放電サイクル特性が著しく低下している。これは非晶質Ｓｉ相に対するＶＥＣの量が不十分であるため、ＶＥＣに由来する被膜が非晶質Ｓｉ相のほぼ全体を覆うことができず、負極３の被膜で覆われていない部分にリード端子７ｂの溶接時の熱的負荷がかかったためと考えられる。すなわち、負極３で著しい発熱反応が生じ、負極３の温度が２００℃を超える温度まで急激に上昇して、ポリアクリル酸が分解し、負極３の劣化が生じたものと考えられる。その結果、充放電の繰返しによる負極３の崩壊が著しく、ひどい場合にはほとんど充放電を行うことができなくなると考えられる。【００６８】
非晶質Ｓｉ相に対するＶＥＣのモル比が０．１７を超える場合、非水電解質中のＶＥＣ以外の成分が相対的に少なくなるため、リード端子の溶接時における電池内部の副反応による非水電解質の消費の影響が顕著に現れ、保存時の容量劣化が加速したものと考えられる。
【産業上の利用可能性】
【００６９】
本発明の端子付電池は、保存特性や充放電サイクル特性に優れることから、主電源用途やバックアップ電源用途など、多岐にわたって用いることができる。
【符号の説明】
【００７０】
１：封口板（負極缶）、２：電池ケース（正極缶）、３：負極、４：正極、５：セパレータ、６：ガスケット、７ａ、７ｂ：リード端子、８ａ、８ｂ：固定端（溶接点）
【図１】
2012120895.tif 000004
【図２】
2012120895.tif 000005
【図３】
2012120895.tif 000006
【国際調査報告】
2012120895.tif 000007
2012120895.tif 000008
2012120895.tif 000009
2012120895.tif 000010